바람직 하 게 , 저 융점 금속 층 은 골드 - 리치 공정 합금 을 형성 할 수 있 도록 주석 으로 얇 게 증착 된다 . 증착 되 는 주석 의 두께 는 범프 층 의 두께 가 10 ~ 100 ㎛ 일 때 , 약 0 . 3 ㎛ 인 것 이 바람직 하 다 . 이 경우 , 골드 - 리치 공정 합금 은 골드 - 리치 골드 - 주석 공정 합금 ( Au - rich Au - Sn eutectic alloy ) 이 되 며 , 골드 - 리치 골드 - 주석 공정 합금 은 약 280 ℃ 정도 의 온도 에서 약 3 분 정도 의 환류 열처리 ( reflow heating ) 공정 을 수행 하 여 형성 하 는 것 이 바람직 하 다 .